(57)【要約】【課題】本発明は、長期間低分子の薬剤吸着やタンパク吸着が起こりにくいプレフィルドシリンジ用シリンジを提供することを目的とする。【解決課題】本発明は、先端にガスケットが取り付けられたプランジャと、  前記プランジャを内部で摺動可能に収容するシリンジ外筒と、を有するプレフィルドシリンジ用シリンジであって、  前記ガスケットの表面および前記シリンジ外筒の内壁が双極性イオンを有するポリマーにより表面修飾されたことを特徴とする、プレフィルドシリンジ用シリンジにより上記目的を達成する。
2013115331.tif 000002
【特許請求の範囲】
【請求項１】
先端にガスケットが取り付けられたプランジャと、
前記プランジャを内部で摺動可能に収容するシリンジ外筒と、を有するプレフィルドシリンジ用シリンジであって、
前記シリンジ外筒の内壁が双極性イオンを有するポリマーにより表面修飾されたことを特徴とする、プレフィルドシリンジ用シリンジ。
【請求項２】
前記ガスケットの表面が双極性イオンを有するポリマーにより表面修飾されている、請求項１に記載のプレフィルドシリンジ用シリンジ。
【請求項３】
前記シリンジ外筒の内壁上に表面修飾される双極性イオンを有するポリマーの分子鎖長を分子鎖長（ａ）とし、前記ガスケット表面のうち前記ガスケットの先端に位置する加圧面上に表面修飾される双極性イオンを有するポリマーの分子鎖長を分子鎖長（ｂ）とし、および前記ガスケット表面のうち前記シリンジ外筒の内壁と接するガスケット側面上に表面修飾される双極性イオンを有するポリマーの分子鎖長を分子鎖長（ｃ）とした場合、
前記分子鎖長（ａ）、（ｂ）、（ｃ）は、下記式：
【数１】
2013115331.tif 000026
を満たす、請求項２に記載のプレフィルドシリンジ用シリンジ。
【請求項４】
前記双極性イオンを有するポリマーは以下の化学式（１）〜（４）：
【化１】
2013115331.tif 000027
「上記式中、Ｘａ、Ｙａ、およびＺａは、それぞれ独立であり、前記Ｘａは、水素原子またはメチル基であって、前記Ｙａは−Ｃ（Ｏ）Ｏ−、または−Ｃ（Ｏ）ＮＨ−であり、前記Ｚａは、−ＯＨ基、−ＳＨ基、または−Ｓｉ（ＯＲ）３であり、ここでＲは、水素原子、メチル基、エチル基からなる群から選択される少なくとも一つの基であり、
重合度であるｌおよびｋはそれぞれ独立であって、ｌは、１〜１８の整数であり、ｋは、１〜１００，０００の整数であり、
前記Ｒaは、下記一般式１で示されるベタイン基である：
【化２】
2013115331.tif 000028
上記一般式１中において、Ａ１およびＡ２はそれぞれ独立であって、
Ａ１が第４級アンモニウムイオン（−（Ｒｘ）−Ｎ（Ｒｙ）２（Ｒｚ）−）＋であり、この際、当該Ｒｘは炭素数１〜６個のアルキレン基であり、当該Ｒｙはそれぞれ独立して、炭素数１〜６個のアルキル基であり、当該Ｒｚは連結基と結合する単結合の結合手であり、
Ａ２がカルボン酸イオン（−ＣＯＯ−）、リン酸イオン（−ＯＰＯ３２−）、硫酸イオン（−ＯＳＯ３−）、およびスルホン酸イオン（−ＳＯ３−）からなる群から選択される一つであり、
Ｌは炭素数１〜６のアルキレン基である。」
【化３】
2013115331.tif 000029
「上記式中、Ｘ１、Ｘ２、Ｙ１、およびＹ２はそれぞれ独立であり、前記Ｘ１および前記Ｘ２は、水素原子またはメチル基であって、前記Ｙ１および前記Ｙ２は、−Ｃ（Ｏ）Ｏ−、または−Ｃ（Ｏ）ＮＨ−であり、
重合度であるｎ１およびｎ２はそれぞれ独立であって、ｎ１は、１〜１００，０００の整数であり、ｎ２は、１〜１００，０００の整数であり、
また、前記Ｒ１およびＲ２は、それぞれ独立して、上記一般式１で示されるベタイン基である。」
【化４】
2013115331.tif 000030
「上記式中、Ｘ３およびＹ３はそれぞれ独立であり、前記Ｘ３は、水素原子またはメチル基であって、前記Ｙ３は、−Ｃ（Ｏ）Ｏ−、または−Ｃ（Ｏ）ＮＨ−であり、
重合度であるｎ１は、１〜１００，０００の整数であり、
また、前記Ｒ３は、上記一般式１で示されるベタイン基である。」
【化５】
2013115331.tif 000031
「上記式中、Ｘｂ、Ｙｂ、およびＺｂはそれぞれ独立であり、前記Ｘｂは、水素原子またはメチル基であって、前記Ｙｂは−Ｃ（Ｏ）Ｏ−、または−Ｃ（Ｏ）ＮＨ−であり、前記Ｚｂは、−ＯＨ基、−ＳＨ基、または−Ｓｉ（ＯＲ）３であり、ここでＲは、水素原子、メチル基、エチル基からなる群から選択される少なくとも一つの基であり、
重合度であるａおよびｃは、それぞれ独立であって、ａは１〜１００，０００の整数であり、ｃは１〜１８の整数であり、
また、Ｒｂは、上記一般式１で示されるベタイン基である」
からなる群から選択される少なくとも一つである、請求項１〜３のいずれか１項に記載のプレフィルドシリンジ用シリンジ。
【請求項５】
前記一般式１は、下記化学式（Ａ）：
【化６】
2013115331.tif 000032
または下記化学式（Ｂ）：
【化７】
2013115331.tif 000033
のいずれかである、請求項４に記載のプレフィルドシリンジ用シリンジ。
【発明の詳細な説明】
【技術分野】
【０００１】
本発明は、プレフィルドシリンジ用シリンジに関する。
【背景技術】
【０００２】
プレフィルドシリンジは、薬剤充填済み注射器をいい、先端にノズルを備え、かつ基端には開口部を備えるシリンジ外筒と、当該シリンジ外筒の内周面を液密に摺動可能な押子であるプランジャとから構成されており、当該ノズルの先端はシール材で封口され、使用時に当該シール材を開口し、かつプランジャを押して薬剤を注出させる構造である。また、シリンジ外筒の内周面を液密かつ摺動可能にするためには、プランジャの先端に取り付けられたガスケットの径はシリンジ外筒の内径より大きく設計され、かつシリコンオイルなどの潤滑材をシリンジ外筒の内周面やガスケットの表面に塗布されている。【０００３】
一般に、アンプルやバイアル入りの注射薬を患者に投与する際には、一旦シリンジで薬液を吸引しなければならないが、日本薬学会によれば、プレフィルドシリンジの場合、この操作が省略されることによって、「医療現場における業務の効率化」、「薬液の取違え・誤投与などの医療事故防止」、「異物混入・細菌汚染のリスクの軽減」が期待できるとされている。しかし、プレフィルドシリンジの製品化にあたり、薬液の安定性やプラスチック容器による保存性などの検討が重要となるとされている。【０００４】
なかでも、プランジャがシリンジ外筒の内周面を液密かつ摺動自在にするために使用されている潤滑剤が、シリンジ内に充填されている薬液に溶解や拡散することにより薬液の安定性が損なわれるという問題がある。すなわち、例えば潤滑剤としてシリコンオイルを使用した場合、シリンジ内部の薬液に溶け込んだシリコンオイルが、低分子の薬剤に吸着することにより製剤の長期安定性へ悪影響を及ぼす虞がある。【０００５】
かかる問題点を解決する技術としては、特開２００５−２７８３１号が挙げられる。当該特開２００５−２７８３１号では、一端側にノズルが設けられたシリンジ本体と、他端側からシリンジ本体内部に挿入されたプランジャと、当該シリンジ本体内部において液体を貯留すると共に、プランジャからの押圧力により内容積が縮小されることで前記ノズル側から前記液体を吐出する液貯留器とを備えるプレフィルドシリンジであって、シリンジ本体内部には第一の係合部が形成され、プランジャには、シリンジ本体内部における当該プランジャの移動方向で前記第一の係合部と係合する第二の係合部が形成されている構成とするプレフィルドシリンジが開示されている。当該特開２００５−２７８３１号のプレフィルドシリンジでは、袋状のフィルムシート体である薬液貯留器（バッグ５０）内に薬液が密封されているため、薬剤への異物混入が回避できるとされている。【０００６】
また、薬剤への異物混入を回避するその他の技術としては、特開２００６−１６７１１０号が挙げられる。当該特開２００６−１６７１１０号では、フッ素系樹脂、ケイ素系樹脂、ウレタン系樹脂、および微粒子を含む分散液を、シリンジ用外筒やガスケット表面に塗布して被膜層を形成したシリンジが開示されている。特開２００６−１６７１１０号のシリンジでは、フッ素系樹脂およびケイ素系樹脂が摺動性を付与する成分として、ウレタン系樹脂が柔軟性を付与する成分として作用するために、薬剤への異物混入が回避でき、かつ安定して高い摺動性を備えたシリンジであるとされている。
【発明の概要】
【発明が解決しようとする課題】
【０００７】
確かに、上記特開２００５−２７８３１号のプレフィルドシリンジは、図１および図７でも示すように、薬液がバッグ５０内に密封されているため、シリンジ外筒の内周面やガスケットの表面に塗布されている潤滑剤が薬液に溶け込む問題点は解決されるが、バッグによる薬液の保存性、すなわち薬液とバッグとの関係の問題が新たに生じるため、当該特開２００５−２７８３１号の発明は、潤滑剤が薬液に溶け込むという問題点を根本的に解決するものではない。また例えば、特開２００５−２７８３１号の図１に示す形態では、シリンジ本体の内部にプランジャと噛合するラチェット爪が複数個規則的に配置形成されているため、万が一術者などが誤ってプランジャを牽引した場合、バッグが当該爪により破損して内部から薬液が漏れだす虞があり、薬液の安定性やプラスチック容器による保存性に不安が残る。さらに、仮にバッグの破損の問題を無視したとしても、当該実施形態ではシリンジ本体の内部にラチェット爪である突起が形成されているため、どうしても突起がある分、摺動性の面では特開２００６−１６７１１０号のシリンジより一歩劣る。【０００８】
また、上記特開２００６−１６７１１０号のシリンジ用外筒の内周面やガスケットの表面は、フッ素系樹脂、ケイ素系樹脂、ウレタン系樹脂、および微粒子を含む組成物からなる被覆層を備えているため、当該微粒子に起因する粗面構造からの点接触効果と、それぞれの樹脂の特性からの摺動性および柔軟性とはある程度期待できるものの、実際はまだ摺動性が不十分である。また、当該特開２００６−１６７１１０号の表面が粗面構造であるため、どうしても薬液と直接接触する部分の表面積が高くなり、薬剤が粗面に吸着しやすくなるという問題が生じる。【０００９】
そこで、本発明は、長期間低分子の薬剤吸着やタンパク吸着が極めて起こりにくいプレフィルドシリンジ用シリンジを提供することを目的とする。本発明の他の目的としてはシリコンオイルをコートした場合よりも高い摺動性が得られ、円滑な操作が可能なプレフィルドシリンジ用シリンジを提供することを目的とする。
【課題を解決するための手段】
【００１０】
本発明は、先端にガスケットが取り付けられたプランジャと、前記プランジャを内部で摺動可能に収容するシリンジ外筒と、を有するプレフィルドシリンジ用シリンジであって、前記シリンジ外筒の内壁が双極性イオンを有するポリマーにより表面修飾されたことを特徴とする、プレフィルドシリンジ用シリンジにより上記目的を達成する。
【図面の簡単な説明】
【００１１】
【図１】図１は、本発明のプレフィルドシリンジ用シリンジの一例を示す模式図である。
【図２】図２は、本発明のプレフィルドシリンジ用シリンジの他の一例を示す模式図である。
【図３】図３は、本発明のガスケットの一例の正面図である。
【図４】図４は、図３の本発明のガスケットの平面図である。
【図５】図５は、図３の本発明のガスケットの断面図である。
【図６】図６は、図３の本発明のガスケットの底面図である。
【図７】図７は、本発明に係る双極性イオンを有するポリマーが表面修飾された一態様を示す模式図である。
【図８】図８は、本発明に係る双極性イオンを有するポリマーが表面修飾された一態様を示す模式図である。
【図９】図９は、本発明に係る双極性イオンを有するポリマーが表面修飾された一態様を示す模式図である。
【００１２】
（発明の効果）
本発明のプレフィルドシリンジ用シリンジは、薬液と接触する部位に双極性イオンを有するブラシ状のポリマーを表面に固定化されているため、シリンジ内部に潤滑剤が溶け込むことなく、長期間低分子の薬剤吸着やタンパク吸着を抑制・防止することができる。【００１３】
本発明のプレフィルドシリンジ用シリンジのガスケット側面に双極性イオンを有するポリマーが固定化されているため、シリコンオイルをコートした場合よりも高い摺動性が得られる。
【発明を実施するための最良の形態】
【００１４】
以下、本発明の詳細を次に説明する。さらに、本出願は、２０１２年１月３１日に出願された日本国特許出願番号２０１２−０１８８７８号に基づいており、その開示内容は、参照され、全体として、組み入れられている。【００１５】
本発明の第一は、先端にガスケットが取り付けられたプランジャと、前記プランジャを内部で摺動可能に収容するシリンジ外筒と、を有するプレフィルドシリンジ用シリンジであって、前記シリンジ外筒の内壁が双極性イオンを有するポリマーにより表面修飾されたことを特徴とする、プレフィルドシリンジ用シリンジである。【００１６】
これにより、シリンジ内の長期間低分子の薬剤吸着やタンパク吸着を抑制・防止することができる。【００１７】
本発明のプレフィルドシリンジ用シリンジは、薬液と接触する部位、特にシリンジ外筒の内壁に双極性イオンを有するブラシ状のポリマーを表面に固定化されているため、シリンジ内部に潤滑剤が溶け込むことなく、長期間低分子の薬剤吸着やタンパク吸着を抑制・防止することができる。【００１８】
また、本発明に係るプレフィルドシリンジ用シリンジにおいて、前記ガスケットの表面が双極性イオンを有するポリマーにより表面修飾されていることが好ましい。【００１９】
これにより、本発明のプレフィルドシリンジ用シリンジのガスケットの加圧面だけでなく側面にも双極性イオンを有するポリマーが固定化されるため、シリコンオイルをコートした場合よりも高い摺動性が得られる。【００２０】
そのため、本発明に係るプレフィルドシリンジ用シリンジにおいて、前記ガスケットの表面および前記シリンジ外筒の内壁が双極性イオンを有するポリマーにより表面修飾されたことがより好ましい。【００２１】
これにより、シリンジ内の長期間低分子の薬剤吸着やタンパク吸着を抑制・防止できるだけでなく、シリコンオイルをコートした場合よりも高い摺動性が得られる。【００２２】
本発明に係るプレフィルドシリンジ用シリンジは特に制限されることなく、公知のシリンジの構造であれば本発明に適用することができる。本発明に係るプレフィルドシリンジ用シリンジの構成の例を、以下図面を用いて説明する。図１に示すように、シリンジ１は、注射針取付部であるノズル２３が先端に設けられたシリンジ外筒２と、当該シリンジ外筒２内で摺動し得るガスケット３と、ガスケット３に装着され、ガスケット３を移動操作するプランジャ４とを備えている。また、必要により図２に示すシリンジ外筒のノズル２３を封止する封止部材１８や、注射針（図示せず）を取り付けてもよい。以下、各構成要素の好ましい例について説明する。【００２３】
シリンジ外筒２は、底部２１を有する有底筒状の部材で構成され、この底部２１の中央部には、外筒２の胴部より縮径した縮径部２２が一体的に形成されている。この縮径部２２には、例えば、薬液投与用、採血用等の針管のハブ、各種コネクタ、チューブ、カテーテル等（図示せず）が嵌合、装着されて使用される。【００２４】
このシリンジ外筒２には、当該シリンジ外筒２の内周面とガスケット３とで囲まれる部分に薬液を貯留する貯留空間２４が形成され、この貯留空間２４は、縮径部２２のノズル２３と連通している。そのため、ガスケット３をノズル２３方向に押し出すことにより貯留空間２４中の薬液は、シリンジ外筒２内部からノズル２３を通って外部に吐出される。また、貯留空間２４内には、予め所望の薬液を貯留することができる。【００２５】
さらに、シリンジ外筒２の基端外周には、板状のフランジ２５が一体的に形成されていることが好ましい。プランジャ４をシリンジ外筒２に対し相対的に移動操作する際などには、このフランジ２５に指を掛けて操作を行うことができる。【００２６】
このシリンジ外筒２は、好ましくは透明（無色透明）、有色透明または半透明の樹脂で構成され、貯留空間２４の視認性が確保されている。【００２７】
本発明に係るシリンジ外筒２の構成材料としては、特に限定されず、例えば、石英ガラス、ポリエチレンテレフタレート、共重合ポリエチレンテレフタレート等のポリエステル、ポリアクリロニトリル、ポリメチルメタアクリレート、ポリメタアクリル酸等のアクリル樹脂、ポリプロピレン、ポリエチレン等のポリオレフィン、ナイロン等のポリアミド、ポリ塩化ビニル、ポリスチレン、ポリエチレンナフタレート、環状ポリオレフィン（例えば、エチレンとテトラシクロ［４．４．０．１２．５．１７．１０］−３−ドデセン共重合体等）、ポリスチレン、ポリメチルペンテン、ポリカーボネート、ポリスルホンなどが挙げられるが、中でもポリプロピレン、環状ポリオレフィンが好ましい。【００２８】
シリンジ外筒２の構成材料として、上記材料を使用すると、本発明に係る双極性イオンを有するポリマーにより表面修飾した際の耐剥離性の観点で好ましい。【００２９】
シリンジ外筒２内には、ガスケット３が収納（設置）されている。このガスケット３は、嵌入部（中空部）３１を有し、この嵌入部３１には、プランジャ４のヘッド部４３が嵌合する。【００３０】
ガスケット３は、略円柱状の部材で構成され、その外周部には、シリンジ外筒２の内周面２６に向かって突出する２つのリング状の凸部３２が長手方向に所定間隔おいて形成されている。すなわち、図１では、軸に対して対称なテーパー状の円筒体の底面同士を接続した略円柱状の部材を１ユニットとして２個接続したものである。また、図１では当該ユニットを２つ接続しているが、複数個の軸に対して対称なテーパー状の円筒体の底面同士を接続した略円柱状の部材を接続して、蛇腹状にしてもよい。また、図１に示すような蛇腹構造のガスケット３は、軸方向の力に対して、凹部３３が内側に変形することにより、軸方向の長さが収縮される。これらの凸部３２がシリンジ外筒２の内周面２６に対し密着しつつ摺動することで、液密性をより確実に保持するとともに、摺動性の向上が図れる。【００３１】
本発明に係るガスケット３の他の実施形態としては、図３〜６に示すように、ガスケット３の先端側と、後端側とに環状リブが設けられているものでもよい。図３は、当該ガスケット３の正面図であり、図４は、図３の当該ガスケット３の平面図であり、図５は、図３の当該ガスケット３の断面図であり、図６は図３の当該ガスケット３の底面図である。具体的には、ガスケット３のコア部５１は、ほぼ同一外径に延びるガスケット本体部５５と、ガスケット本体部５５の先端側に設けられ先端側に向かってテーパー状に縮径するガスケットテーパー部５６と、ガスケット本体部５５の基端から先端側に向かって内部に設けられたプランジャ取付部５４と、ガスケット本体部５５の先端部側面に設けられた先端側環状リブ７ａと、ガスケット本体部５５の後端部側面に設けられた後端側環状リブ７ｂを備えている。また、前記先端側環状リブ７ａ，７ｂは、シリンジ外筒２内径より若干大きく作製されているため、シリンジ外筒２内で圧縮変形するものとなっている。また、図において環状リブは、２つ設けられているが、３つ以上設けられていてもよい。【００３２】
このようなガスケット３には、ガスケット３をシリンジ外筒２内で長手方向に移動操作するプランジャ４が連結されている。【００３３】
本発明に係るガスケット３の構成材料としては、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー等が挙げられるが、中でも天然ゴム、ブチルゴム、ポリウレタン系熱可塑性エラストマーが好ましい。【００３４】
ガスケット３の構成材料として、上記材料を使用すると、本発明に係る双極性イオンを有するポリマーにより表面修飾した際に、より摺動性が向上し円滑な操作が可能になる観点で好ましい。【００３５】
本発明に係るプランジャ４は、主に、横断面が十文字状をなす部材で構成され、その先端側には、板部材４１が一体的に形成されている。また、プランジャ４の基端には、板状（円盤状）のフランジ４２が一体的に形成されている。このフランジ４２に指等を掛けてプランジャ４を操作する。【００３６】
また、プランジャ４の先端部には、ガスケット３の嵌入部３１に挿入、嵌合されるきのこ状のヘッド部（連結部）４３が形成されている。なお、プランジャ４のガスケット３に対する固定方法は、嵌合に代わり、例えば、カシメ、融着、接着剤による接着、螺合等の方法が挙げられる。図１では、嵌合によりガスケット３とプランジャ４とを接続しており、図２ではネジ式で螺合して接続している。より詳細には、図５、６において、プランジャ取付部５４は、ガスケット本体部５５の内部において基端から先端部付近まで延びる略円柱状の凹部となっており、凹部側面には、プランジャの先端部に形成された螺合部と螺合可能な螺合部５８が設けられている。凹部の先端面は、ほぼ平坦に形成されている。【００３７】
本発明に係るプランジャ４の構成材料としては、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミド（例えば、ナイロン６、ナイロン６・６、ナイロン６・１０、ナイロン１２）が挙げられるが、ポリプロピレンが最も好ましい。【００３８】
本発明に係るプレフィルドシリンジ用シリンジに使用できる薬液としては、血液、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤、抗癌剤、麻酔薬、覚せい剤、麻薬のような各種薬液、あるいは、蒸留水、消毒薬、流動食、アルコール等の液体などが挙げられる。【００３９】
本発明に係るシリンジ外筒の内壁は、双極性イオンを有するポリマーにより表面修飾されており、好ましくは当該ポリマーによりシリンジ外筒の内壁およびガスケットの表面に表面修飾されている。すなわち、本発明に係る前記シリンジ外筒の内壁の表面および／または前記ガスケットの表面に、双極性イオンを有するポリマーが直接または間接的に化学結合で固定化されている。オリゴエチレングリコール鎖で表面修飾された表面はタンパク質吸着をほぼ完全に防止することができると解されており（Ｏｓｔｕｎｉ，  Ｅ．，  Ｃｈａｐｍａｎ，  Ｒ．Ｇ．，  Ｈｏｌｍｌｉｎ，  Ｒ．Ｅ．，  Ｔａｋａｙａｍａ，  Ｓ．，Ｗｈｉｔｅｓｉｄｅｓ，  Ｇ．Ｍ．：  Ａ  Ｓｕｒｖｅｙ  ｏｆ  Ｓｔｒｕｃｔｕｒｅ−Ｐｒｏｐｅｒｔｙ  Ｒｅｌａｔｉｏｎｓｈｉｐ  ｏｆ  Ｓｕｒｆａｃｅｓ  ｔｈａｔ  Ｒｅｓｉｓｔ  ｔｈｅ  Ａｄｓｏｒｐｔｉｏｎ  ｏｆ  Ｐｒｏｔｅｉｎ．  Ｌａｎｇｍｕｉｒ  （２００１），  １７（１８），  ５６０５−５６２０））、その理由としては、溶液中でのオリゴエチレングリコール鎖中のエーテル部への水素結合による水和、およびオリゴエチレングリコール鎖が昆布のようにふらふら漂っていることによる立体的斥力の寄与（排除体積効果）でタンパク質の吸着を阻害していると考えられている。したがって、本発明では、上記の２つの効果に加えて、さらにイオン性の水和を期待することができ、より高いタンパク非吸着能、薬剤非吸着能を有する双極性イオンを有するポリマーを表面修飾するものであり、これにより長期間低分子の薬剤吸着やタンパク吸着をより起こりにくくする。その上本発明では、ガスケット部にも双極性イオンを有するポリマーを表面修飾することで、シリコンオイルを塗布した場合に比べて、より高い摺動性を備え円滑な操作が可能なプレフィルドシリンジ用シリンジを提供することができる。さらに、双極性イオンを有するポリマーの種類や表面密度をより厳密にコントロールすることで、長期間低分子の薬剤吸着やタンパク吸着がより起こりにくく、かつ高い摺動性を備えたプレフィルドシリンジ用シリンジを提供することが可能となる。【００４０】
本発明に係る双極性イオンを有するポリマーは、アニオン性イオンとカチオン性イオンとが隣接しない位置で共存するベタイン構造を備えたポリマーであれば良く（アニオン性イオンとカチオン性イオンとを共存して備えるため双極性イオンと称している。）、当該ベタイン構造としては、アニオン性イオン部分とカチオン性部分が連結基を介して化学結合していることが好ましい。前記アニオン性イオン部分としては、例えば、カルボン酸イオン（−ＣＯＯ−）、硫酸イオン（−ＯＳＯ３−）、スルホン酸イオン（−ＳＯ３−）が挙げられ、前記カチオン性イオン部分としては、例えば、第４級アンモニウムイオン（−Ｎ（Ｒｘ）（Ｒｙ）２＋：Ｒｘは炭素数１〜６個のアルキレン基であり、Ｒｙはそれぞれ独立して水素原子以外の置換基であり、好ましくは、炭素数１〜６個のアルキル基、置換アルキル基、アリール基、置換アリール基である）が挙げられる。また、連結基としては炭素数１〜６個のアルキレン基が好ましい。【００４１】
また、本発明に係る双極性イオンを有するポリマーは、以下の化学式（１）〜（４）のからなる群から選択される少なくとも一つであることが好ましい。【００４２】
【化１−１】
2013115331.tif 000003
【００４３】
「上記式中、Ｘａ、Ｙａ、およびＺａは、それぞれ独立であり、前記Ｘａは、水素原子またはメチル基であることが好ましく、前記Ｙａは−Ｃ（Ｏ）Ｏ−、または−Ｃ（Ｏ）ＮＨ−であることが好ましく、前記Ｚａは、−ＯＨ基、−ＳＨ基、または−Ｓｉ（ＯＲ）３であることが好ましく、ここでＲは、水素原子、メチル基、およびエチル基からなる群から選択される少なくとも一つの基が好ましく、前記Ｘａは、メチル基であることがより好ましく、前記Ｙａは−Ｃ（Ｏ）Ｏ−であることがより好ましく、前記Ｚａは、−ＳＨ基であることが好ましく、ここでＲａは、ベタイン基であることが好ましく、当該ベタイン基は以下の一般式１であることが好ましく、【００４４】
【化１−２】
2013115331.tif 000004
【００４５】
上記一般式１中において、Ａ１およびＡ２はそれぞれ独立であって、
Ａ１が第４級アンモニウムイオン（−（Ｒｘ）−Ｎ（Ｒｙ）２（Ｒｚ）−）＋であることが好ましく、この際、当該Ｒｘは炭素数１〜６個のアルキレン基であり、当該Ｒｙはそれぞれ独立して、炭素数１〜６個のアルキル基であり、当該Ｒｚは連結基と結合する単結合の結合手であり、
Ａ２がカルボン酸イオン（−ＣＯＯ−）、リン酸イオン（−ＯＰＯ３２−）、硫酸イオン（−ＯＳＯ３−）、およびスルホン酸イオン（−ＳＯ３−）からなる群から選択される一つであることが好ましく、
Ｌは炭素数１〜６のアルキレン基であることが好ましく、
重合度であるｋおよびｌはそれぞれ独立であって、
ｋは、１〜１００，０００の整数が好ましく、１，０００〜３５，０００の整数がより好ましく、ｌは、１〜１８の整数が好ましく、６〜１２の整数がより好ましく、
前記Ｒａは、スルホベタイン基またはカルボキシベタイン基であることがより好ましく、下記化学式（Ａ）：【００４６】
【化２】
2013115331.tif 000005
【００４７】
または下記化学式（Ｂ）：【００４８】
【化３】
2013115331.tif 000006
【００４９】
のいずれかであることが特に好ましい。」【００５０】
【化４】
2013115331.tif 000007
【００５１】
「上記式中、Ｘ１、Ｘ２、Ｙ１、およびＹ２はそれぞれ独立であり、前記Ｘ１および前記Ｘ２は、水素原子またはメチル基であって、前記Ｙ１および前記Ｙ２は、−Ｃ（Ｏ）Ｏ−、または−Ｃ（Ｏ）ＮＨ−であり、
重合度であるｎ１およびｎ２はそれぞれ独立であって、ｎ１は、１〜１００，０００の整数が好ましく、１，０００〜３５，０００の整数がより好ましく、
ｎ２は、１〜１００，０００の整数が好ましく、１，０００〜３５，０００の整数がより好ましく、
また、前記Ｒ１およびＲ２は、ベタイン基であることが好ましく、当該ベタイン基は上記一般式１であることがより好ましく、スルホベタイン基またはカルボキシベタイン基であることがさらに好ましく、下記化学式（Ａ）：【００５２】
【化５】
2013115331.tif 000008
【００５３】
または下記化学式（Ｂ）：【００５４】
【化６】
2013115331.tif 000009
【００５５】
のいずれかであることが特に好ましい。」【００５６】
【化７】
2013115331.tif 000010
【００５７】
「上記式中、Ｘ３およびＹ３はそれぞれ独立であり、前記Ｘ３は、水素原子またはメチル基であって、前記Ｙ３は、−Ｃ（Ｏ）Ｏ−、または−Ｃ（Ｏ）ＮＨ−であり、
重合度であるｎ１は、１〜１００，０００の整数が好ましく、１，０００〜３５，０００の整数がより好ましく、
また、前記Ｒ3は、ベタイン基であることが好ましく、当該ベタイン基は上記一般式１であることがより好ましく、スルホベタイン基またはカルボキシベタイン基であることがさらに好ましく、下記化学式（Ａ）：【００５８】
【化８】
2013115331.tif 000011
【００５９】
または下記化学式（Ｂ）：【００６０】
【化９】
2013115331.tif 000012
【００６１】
のいずれかであることが特に好ましい。」【００６２】
【化１０】
2013115331.tif 000013
【００６３】
「上記式中、Ｘｂ、Ｙｂ、およびＺｂはそれぞれ独立であり、前記Ｘｂは、水素原子またはメチル基であることが好ましく、前記Ｙｂは−Ｃ（Ｏ）Ｏ−、または−Ｃ（Ｏ）ＮＨ−であることが好ましく、前記Ｚｂは、−ＯＨ基、−ＳＨ基、または−Ｓｉ（ＯＲ）３であることが好ましく、ここでＲは、水素原子、メチル基、エチル基からなる群から選択される少なくとも一つの基であることが好ましく、
前記Ｘｂはメチル基であることが好ましく、前記Ｙｂは−Ｃ（Ｏ）Ｏ−であることが好ましく、前記Ｚｂは、−ＳＨ基であることが好ましく、
ここでＲｂはベタイン基であることが好ましく、当該ベタイン基は上記一般式１であることがより好ましく、スルホベタイン基またはカルボキシベタイン基であることがさらに好ましく
重合度であるａおよびｃは、それぞれ独立であって、１〜１００，０００の整数が好ましく、１，０００〜３５，０００の整数がより好ましく、また、Ｒｂは、下記化学式（Ａ）：【００６４】
【化１１】
2013115331.tif 000014
【００６５】
または下記化学式（Ｂ）：【００６６】
【化１２】
2013115331.tif 000015
【００６７】
のいずれかであることが特に好ましい。」
なお、本発明に係る炭素数１〜６個のアルキレン基としては、メチレン、エチレン、プロピレン、イソプロピレン、ブチレン、イソブチレン、ｓｅｃ−ブチレン、ｔｅｒｔ−ブチレン、ペンチレン、ｉｓｏ−ペンチレン、へキシレンなどが挙げられる。本発明に係る炭素数１〜６個のアルキル基としては、メチル基、エチル基、ｎ−プロピル基、イソプロピル基、シクロプロピル基、ｎ−ブチル基、イソブチル基、ｓｅｃ−ブチル基、ｔｅｒｔ−ブチル基、シクロブチル基、ｎ−ペンチル基、イソペンチル基、ネオペンチル基、１，２−ジメチルプロピル基、シクロペンチル基、ｎ−ヘキシル基、シクロヘキシル基、１，３−ジメチルブチル基、１−イソプロピルプロピル基等が挙げられる。【００６８】
本発明に係る双極性イオンを有するポリマーは、化学式（１）および化学式（４）で示される双極性イオンを有するポリマーがより好ましく、末端にカルボキシル基が結合したカルボキシベタインがさらに好ましい。特にカルボキシベタインが好ましい理由としては、他のベタインと比べて水のクラスター構造を破壊しにくく、よりマイルドな水和が起きていることにより、さらに良好なタンパク非吸着性、ならびに薬剤非吸着性を実現することが可能であることによる。【００６９】
本発明における「シリンジ外筒の内壁表面（および／またはガスケット表面）が、双極性イオンを有するポリマーにより表面修飾されている」ということは、シリンジ外筒の内壁表面（および／またはガスケット表面）に、上記化学式（１）〜（４）に記載のポリマーが、当該表面に直接または後述するプライマー層に直接化学結合または固定化されており、実質的に上記化学式（１）〜（４）に記載のポリマー残基が（および／またはガスケット表面）に存在していることをいう。また、前記ガスケット表面とは、ガスケット表面のうちガスケットの先端に位置する加圧面と、ガスケット表面のうち前記シリンジ外筒の内壁と接するガスケット側面と、をいう。【００７０】
そのため、上記化学式（１）においては、当該ポリマー末端のＺａがガスケットの表面やシリンジ外筒の内壁表面に直接または後述するプライマー層に直接化学結合される部位であり、上記化学式（２）および（３）においては、カテコール構造のベンゼン環に結合したＯＨ基のいずれか１つが化学結合される部位であり、４つ全てのＯＨ基がシリンジ外筒の内壁表面に直接または後述するプライマー層に直接化学結合されていることが好ましい。また、上記化学式（４）においては、当該ポリマー末端のＺｂ基が化学結合される部位である。【００７１】
これにより、溶液中において運動性のあるポリマー鎖をガスケットの表面および／またはシリンジ外筒の内壁表面に固定化することができるため、立体的反発により薬剤吸着やタンパク吸着を抑制・防止することができるだけでなく、本発明のポリマーにおける双極性イオンを薬液と接触する表面に局在化できるため、当該双極性イオンがプロトンのアクセプター性の官能基として作用することも可能になり（分子間水素結合）、タンパク吸着を効果的に抑制・防止できると考えられる。【００７２】
本発明に係る双極性イオンを有するポリマーの分子量（数平均分子量）は、２００〜２，０００，０００であることが好ましく、２０，０００〜１，０００，０００がより好ましく、２００，０００〜８００，０００が特に好ましい。【００７３】
双極性イオンを有するポリマーの分子量が２０，０００〜８０，０００の範囲であると低分子の薬剤吸着やタンパク吸着の観点で好ましい。【００７４】
また、双極性イオンを有するポリマーの分子量が２００，０００〜８００，０００の範囲であると高い摺動性、円滑な操作性の観点で好ましい。【００７５】
尚、数平均分子量の測定方法は、ＧＰＣ、光散乱法、粘度測定法、質量分析法（ＴＯＦＭＡＳＳなど）が挙げられ、本発明に係る双極性イオンを有するポリマーは、ＧＰＣ（装置名：Ｗａｔｅｒｓ  ２６９５  Ｓｅｐａｒａｔｉｏｎ  Ｍｏｄｕｌｅ）により数平均分子量を測定している。【００７６】
本発明に係る双極性イオンを有するポリマーが、シリンジ外筒の内壁表面やガスケットの表面に固定化する場合、ガスケットの表面またはシリンジ外筒の内壁表面に当該ポリマーを直接固定化、または間接的に固定化してもよく、間接的に固定する場合、ガスケットの表面および／またはシリンジ外筒の内壁表面にプライマー層を形成してもよい。【００７７】
本発明に係るプライマー層としては、使用するガスケットの材料およびシリンジ外筒の材料に応じて適宜選択されるものであるが、カップリング剤、ポリリシン溶液、Ｔｉ薄膜、シリコン薄膜、およびＡｕ薄膜をガスケットの表面および／またはシリンジ外筒の内壁表面に被覆したものが好ましい。【００７８】
前記Ｔｉ薄膜、ＴｉＯ２薄膜、シリコン薄膜、酸化シリコン薄膜、およびＡｕ薄膜を、ガスケットの表面および／またはシリンジ外筒の内壁表面に形成する方法としては、いかなる方法でも良いが、真空蒸着法、スパッタリング法、イオンプレーティング法、分子ビームエピタキシー（ＭＢＥ）法などの物理気相成長法あるいはプラズマ重合などの化学気相蒸着（ＣＶＤ）法、電気めっき法、無電解めっき法等によって行うことができる。また、カップリング剤を使用する場合は、溶液プロセスによる成膜により行われる。すなわち、当該カップリング剤を溶解させることができる溶媒中に溶解させ、その溶液を用いて成膜する方法をさす。具体的には、キャスト法、ブレードコーティング法、ワイヤーバーコーティング法、スプレーコーティング法、ディッピング（浸漬）コーティング法、ビードコーティング法、エアーナイフコーティング法、カーテンコーティング法、インクジェット法、スピンコート法、ラングミュア−ブロジェット（Ｌａｎｇｍｕｉｒ−Ｂｌｏｄｇｅｔｔ）（ＬＢ）法などの通常の方法を用いることができる。【００７９】
また、必要によりプライマー層を形成する前に、公知の前処理を行ってもよく、特にガスケットの材料およびシリンジ外筒の材料として合成樹脂を採用する場合は、その表面をプラズマ処理及びＤＵＶ（ＤｅｅｐＵＶ、遠赤外）照射処理してもよい。【００８０】
当該プライマー層の厚さは、０．００１〜１μｍが好ましく、０．００２〜０．２μｍがより好ましい。【００８１】
プライマー層の厚さが０．００２〜０．２μｍの範囲であると耐剥離性の観点で好ましい。【００８２】
本発明に係る双極性イオンを有するポリマーにより表面修飾されたシリンジ外筒の内壁と水との接触角は、例えば０〜９０°が好ましく、０〜３０°がより好ましい。【００８３】
接触角が０〜３０°の範囲であれば、親水性表面となりタンパク質の吸着を抑制・防止する観点で好ましい。【００８４】
本発明に係る双極性イオンを有するポリマーにより表面修飾されたガスケットの先端に位置する加圧面と水との接触角は、例えば０〜９０°が好ましく、０〜３０°がより好ましい。【００８５】
接触角が０〜３０°の範囲であれば、親水性表面となりタンパク質の吸着を抑制・防止する観点で好ましい。【００８６】
本発明に係る双極性イオンを有するポリマーにより表面修飾されたシリンジ外筒の内壁と接するガスケット側面と水との接触角は、例えば０〜９０°が好ましく、０〜３０°がより好ましい。【００８７】
接触角が０〜３０°の範囲であれば、親水性表面となりタンパク質の吸着を抑制・防止する観点で好ましい。【００８８】
本発明の接触角の測定は、公知の方法や装置を使用することができ、本発明では協和界面科学株式会社製の接触角計（ＤＭ３０１）を使用して測定している。【００８９】
本発明に係る双極性イオンを有するポリマーの単位面積当たり表面修飾の量（密度）は、修飾する箇所によって適宜選択されるものであり、シリンジ外筒の内壁上に表面修飾される場合は、単位面積当たり双極性イオンを有するポリマー密度が、０．５μｇ〜５ｍｇ／ｃｍ２であることが好ましく、１μｇ〜１００μｇ／ｃｍ２であることがより好ましい。【００９０】
シリンジ外筒の内壁は、プレフィルドシリンジ用シリンジでは薬液の薬剤やタンパク質などの吸着を抑制・防止するものであり、かつガスケットと直接接するためガスケットの摺動性にも影響が生じるためポリマー密度が、２μｇ〜５０μｇ／ｃｍ２であることが好ましい。【００９１】
また、ガスケット表面のうちガスケットの先端に位置する加圧面上に表面修飾される場合は、単位面積当たり双極性イオンを有するポリマー密度が、０．５μｇ〜５ｍｇ／ｃｍ２であることが好ましく、１μｇ〜１００μｇ／ｃｍ２であることがより好ましい。【００９２】
ガスケット表面のうちガスケットの先端に位置する加圧面は、シリンジ外筒の内壁と接触しないため、主に薬液の薬剤やタンパク質などの吸着を抑制・防止するものであるため、ポリマー密度が、２μｇ〜５０μｇ／ｃｍ２であることが好ましい。【００９３】
さらに、ガスケット表面のうち前記シリンジ外筒の内壁と接するガスケット側面上に表面修飾される場合は、単位面積当たり双極性イオンを有するポリマー密度が、０．５μｇ〜１００ｍｇ／ｃｍ２であることが好ましく、１０μｇ〜５０ｍｇ／ｃｍ２であることがより好ましい。【００９４】
ガスケット側面は、主に薬液との接触がなく、主にシリンジ外筒の内壁と直接接する箇所であるため、シリンジ外筒に対するガスケットの摺動性にも影響が生じるためポリマー密度が、５０μｇ〜２５ｍｇ／ｃｍ２であることが好ましい。【００９５】
本発明に係る双極性イオンを有するポリマーは、「前記シリンジ外筒の内壁上に表面修飾される双極性イオンを有するポリマーの分子鎖長（ａ）」≦「前記ガスケット表面のうち前記ガスケットの先端に位置する加圧面上に表面修飾される双極性イオンを有するポリマーの分子鎖長（ｂ）」≦「前記ガスケット表面のうち前記シリンジ外筒の内壁と接するガスケット側面上に表面修飾される双極性イオンを有するポリマーの分子鎖長（ｃ）」の順の長さであることが好ましい。【００９６】
本発明に係る双極性イオンを有するポリマーにおいて、前記分子鎖長（ａ）、（ｂ）、（ｃ）が、下記式：【００９７】
【数１】
2013115331.tif 000016
【００９８】
で示されるが、特に（ａ）＝（ｂ）＜（ｃ）を満たす場合、タンパク非吸着、薬剤非吸着と摺動性向上の両立の観点で最も好ましい。【００９９】
以下、本発明に係るプレフィルドシリンジ用シリンジの好ましい実施形態を表面修飾方法と併せて説明する。公知の方法でそれぞれ製造しておいたシリンジ外筒、プランジャ、ガスケットを用意する。【０１００】
図１、図２、および図５において、シリンジ外筒の内壁上に表面修飾される双極性イオンを有するポリマーの分子鎖長（ａ）、ガスケット表面のうち前記ガスケットの先端に位置する加圧面上に表面修飾される双極性イオンを有するポリマーの分子鎖長（ｂ）、前記ガスケット表面のうち前記シリンジ外筒の内壁と接するガスケット側面上に表面修飾される双極性イオンを有するポリマーの分子鎖長（ｃ）の関係を示している。【０１０１】
（シリンジ外筒の第１の好ましい表面修飾方法）
シリンジ外筒がガラス製の場合は、ＮａＯＨ溶液に１晩浸漬し蒸留水で洗浄した後、ＵＶ照射を行い、エタノールおよび蒸留水で洗浄し、窒素ガスで乾燥した後、公知のシランカップリング剤（例えば、下記の化学式（５）を含むエタノール溶液）をシリンジ外筒の内壁に塗布する。次いで減圧下で所定温度（１００℃）にシランカップリング剤を塗布したシリンジ外筒を加熱する。さらに、ＣｕＢｒ、２，２’‐ビピリジン、および下記の化学式（６）のＳＢＭＡ、または下記の化学式（７）のＣＢＭＡを水とメタノール溶媒に添加した溶液をシリンジ外筒の内壁に塗布して原子移動ラジカル重合を行う。【０１０２】
【化１３】
2013115331.tif 000017
【０１０３】
【化１４】
2013115331.tif 000018
【０１０４】
【化１５】
2013115331.tif 000019
【０１０５】
当該シリンジ外筒が合成樹脂の場合は、シランカップリング剤（例えば、上記の化学式（５）を含むエタノール溶液）を塗布する前に、表面をプラズマ処理する以外は前記の工程と同様である。【０１０６】
かかる操作により、図７で示す双極性イオンを有するポリマー（化学式（１））により表面修飾されたシリンジ外筒を製造することができる。かかる製造方法を詳細に示す参考文献としては、Ｚｈｅｎｇ  Ｚｈａｎｇ，  ｅｔ．ａｌ．，  Ｓｕｒｐｅｒｌｏｗ  Ｆｏｕｌｉｎｇ  Ｓｕｌｆｏｂｅｔａｉｎｅ  ａｎｄ  Ｃａｒｂｏｘｙｂｅｔａｉｎｅ  Ｐｏｌｙｍｅｒｓ  ｏｎ  Ｇｌａｓｓ  Ｓｌｉｄｅｓ．  Ｌａｎｇｍｕｉｒ  （２００６），  ２２，  １００７２−１００７７が参照される。【０１０７】
（シリンジ外筒の第２の好ましい表面修飾方法）
下記の反応式（１）および（２）で得られた化学式（２）および／または化学式（３）の双極性イオンを有するポリマーを溶媒（水およびＴＨＦ）に添加した溶液を調製した後、ＣＶＤ法により内壁が酸化チタン薄膜（２０μｍ）で被覆されたシリンジ外筒の当該内壁に当該溶液を塗布して乾燥することで、図８で示すＤＯＰＡ末端の双極性イオンを有するポリマー（化学式（２、３））でコートすることにより表面修飾（固定化）されたシリンジ外筒を製造することができる（図８参照）。【０１０８】
【化１６】
2013115331.tif 000020
【０１０９】
【化１７】
2013115331.tif 000021
【０１１０】
【化１８】
2013115331.tif 000022
【０１１１】
【化１９】
2013115331.tif 000023
【０１１２】
なお、上記反応式（１）および（２）において、ＮＨＳはＮ−ヒドロキシスクシンイミド、ＴＢＤＭＳはｔ−ブチル  クロロジメチルシラン、ＤＣＣはジシクロヘキシルカルボジイミド、ＴＢＡＦはテトラブチルアンモニウムフルオライド、ＤＩＥＡはＮ，Ｎ−ジイソプロピルエチルアミンの略語である。【０１１３】
かかる製造方法を詳細に示す参考文献としては、Ｌａｎｇｍｕｉｒ  ２００５，２１，６４０−６４６，ＴｉＯ２  （２０ｎｍ）  ｂｙ  ｐｈｙｓｉｃａｌ  ｖａｐｏｒ  ｄｅｐｏｓｉｔｉｏｎ  ｕｓｉｎｇ  ｒｅａｃｔｉｖｅ  ｍａｇｎｅｔｒｏｎ  ｓｐｕｔｔｅｒｉｎｇ（ＰＳＩ，Ｖｉｌｌｉｇｅｎ，Ｓｗｉｔｚｅｒｌａｎｄ）が参照される。【０１１４】
（ガスケットの第１の好ましい表面修飾方法）
ＮａＯＨ溶液にガスケットを１晩浸漬し蒸留水で洗浄した後、ＵＶ照射を行い、エタノールおよび蒸留水で洗浄、窒素ガスで乾燥し、ガスケット表面をプラズマ処理した後、公知のシランカップリング剤（例えば、上記の化学式（５）を含むエタノール溶液）をガスケット表面に塗布する。次いで減圧下で所定温度（１００℃）にシランカップリング剤を塗布したガスケットを加熱する。さらに、ＣｕＢｒ、２，２’−ビピリジン、および上記の化学式（６）のＳＢＭＡ、または上記の化学式（７）のＣＢＭＡを水とメタノール溶媒に添加した溶液をガスケットの表面に塗布して原子移動ラジカル重合を行う。かかる操作により、図７で示す双極性イオンを有するポリマー（化学式（１））により表面修飾されたガスケットを製造することができる。かかる製造方法を詳細に示す文献としては、上記と同様である。【０１１５】
（ガスケットの第２の好ましい表面修飾方法）
上記の反応式（１）および（２）で得られた化学式（２）および／または化学式（３）の双極性イオンを有するポリマーを溶媒（水およびＴＨＦ）に添加した溶液を調製した後、ＣＶＤ法により表面が酸化チタン薄膜で被覆されたガスケットの表面に当該溶液を塗布して乾燥することで、図８で示す双極性イオンを有するポリマー（化学式（２、３））により表面修飾されたガスケットを製造することができる。かかる製造方法を詳細に示す文献としては、上記と同様である。【０１１６】
（ガスケットの第３の好ましい表面修飾方法）
下記化学式（８）のω−メルカプトウンデシル−ブロモイソブチレートを溶媒（エタノール）に添加した溶液を調製した後、ＣＶＤ法により表面が金薄膜で被覆されたガスケットの当該表面に当該溶液を塗布して乾燥した後ＣｕＢｒ、２，２’−ビピリジン、および上記の化学式（６）のＳＢＭＡ、または上記の化学式（７）のＣＢＭＡを水とメタノール溶媒に添加した溶液をガスケットの表面に塗布して原子移動ラジカル重合を行う。【０１１７】
【化２０】
2013115331.tif 000024
【０１１８】
かかる操作により、図９で示す双極性イオンを有するポリマー（化学式（４））により表面修飾されたガスケットを製造することができる。かかる製造方法を詳細に示す文献としては、Ｚｈｅｎｇ  Ｚｈａｎｇ，  ｅｔ．ａｌ．，  Ｂｌｏｏｄ  ｃｏｍｐａｔｉｂｉｌｉｔｙ  ｏｆ  ｓｕｒｆａｃｅｓ  ｗｉｔｈ  ｓｕｐｅｒｌｏｗ  ｐｒｏｔｅｉｎ  ａｄｓｏｒｐｔｉｏｎ．  Ｂｉｏｍａｔｅｒｉａｌｓ  ２９（２００８），４２８５−４２９１が参照される。【０１１９】
また、本発明の範囲には、上記３つの参考文献を全て包含するものである。【０１２０】
本発明に係るプレフィルドシリンジ用シリンジにおいて、前記分子鎖長（ａ）、（ｂ）、（ｃ）は、下記式：【０１２１】
【数２】
2013115331.tif 000025
【０１２２】
を満たすことが好ましく、特に（ａ）＝（ｂ）＜（ｃ）を満たす場合、タンパク非吸着、薬剤非吸着と摺動性向上の両立の観点で最も好ましい。このように、本発明に係るプレフィルドシリンジ用シリンジにおいて、シリンジ外筒内壁表面と、ガスケットの加圧面と、ガスケット側面とに、異なる鎖長の双極性イオンを有するポリマーを表面修飾する方法としては、シリンジ外筒内壁表面（ａ）とガスケット（ｂ）、（ｃ）は別々に処理を行う。具体的には、シリンジ外筒の内壁表面（ａ）の鎖長は均一で良いため、必要によりシリンジ外筒の内壁表面を酸で洗浄またはプラズマ処理などの前処理を行った後、所望の表面処理する双極性イオンを有するポリマーによって上述した方法で適宜金属薄膜を形成し、双極性イオンを有するポリマーを表面処理する。また、ガスケット側面（ｂ）とガスケットのテーパー部表面（ｃ）とで鎖長が同じ場合も、（ｂ）および（ｃ）の鎖長は均一で良いため、同様に必要により前処理を行った後、所望の表面処理する双極性イオンを有するポリマーによって上述した方法で適宜金属薄膜を形成し、双極性イオンを有するポリマーを表面処理する。【０１２３】
ガスケット側面（ｂ）とガスケットのテーパー部表面（ｃ）とで鎖長を変える方法は、例えば、化学式（２）および（３）のように直接双極性イオンを有するポリマーを表面に固定化する場合は、必要により上記した前処理を行った後、予め鎖長の違うポリマーを用意し、まず、ガスケット側面またはガスケットのテーパー部表面のいずれか一方の面をレジスト樹脂などでマスクして、他方に双極性イオンを有するポリマーを固定化した後、当該マスクを除去して当該鎖長の違うポリマーを固定化する。また、表面からＣＢＭＡやＳＢＭＡをグラフト重合させる場合にも、同様に、片方をマスクして、順次グラフト重合を行うことでガスケット側面（ｂ）とガスケットのテーパー部表面（ｃ）とで鎖長を変えることが可能である。【０１２４】
（タンパク質吸着の評価方法）
上記方法で得られた、双極性イオンを有するポリマーが表面修飾されたガスケットおよびシリンジ外筒について、タンパク質吸着の評価方法を以下簡単に説明する。双極性イオンを有するポリマーが表面修飾されたガスケットおよびシリンジ外筒表面にタンパク質吸着がされているか否かは、公知の測定方法、例えば赤外分光法、ＥＳＣＡ、接触角測定、表面プラズモン共鳴角測定など挙げられる。溶液中で当該表面をｉｎ  ｓｉｔｕで観測できる観点から表面プラズモン共鳴角測定によりタンパク質吸着を測定することが好ましい。【０１２５】
例えば、本発明に係る双極性イオンを有するポリマーが表面修飾されたシリンジ外筒内およびガスケット表面を、リン酸緩衝溶液および蒸留水などで洗浄して乾燥して、当該シリンジ外筒表面の一部およびガスケット表面の一部を所定の大きさに切り出しチップ状断片とする。次いで、当該断片を表面プラズモン共鳴角装置にセットし、フローセルをリン酸緩衝溶液（生理条件など）で満たした後、フィブリノーゲン、リゾチームなどの公知のタンパク質を含む溶液（０．１〜１００ｍｇ／ｍＬ）をアナライトとして流し、共鳴角の変化を観測する。
【図１】
2013115331.tif 000034
【図２】
2013115331.tif 000035
【図３】
2013115331.tif 000036
【図４】
2013115331.tif 000037
【図５】
2013115331.tif 000038
【図６】
2013115331.tif 000039
【図７】
2013115331.tif 000040
【図８】
2013115331.tif 000041
【図９】
2013115331.tif 000042
【国際調査報告】
2013115331.tif 000043
2013115331.tif 000044
2013115331.tif 000045
2013115331.tif 000046